"少なくとも1層からなる基材フィルムと、前記基材フィルムの表面に形成された高バリア性蒸着膜と、前記高バリア性蒸着膜の前記基材フィルムが設けられた面と異なる面側に形成された少なくとも1層からなるコート層と、を備え、前記コート層は、反応性官能基Yを有する金属アルコキシドと、前記反応性官能基Yと反応する反応性の官能基Xを有するアクリル系モノマーと、反応性の官能基Xを有さないアクリル系モノマーとからなる樹脂成分を有する液状体の塗膜を硬化してなる三元共重合体層であることを特徴とする太陽電池用裏面保護シート。前記金属アルコキシドは、一般式:YMOR3、YRMOR2、YR2MOR式中、Mは金属、Rはアルキル基、Yは反応性を有する官能基を示すで表される化合物であることを特徴とする請求項1に記載の太陽電池用裏面保護シート。前記高バリア性蒸着膜は、無機酸化物蒸着膜から構成されていることを特徴とする請求項1に記載の太陽電池用裏面保護シート。前記高バリア性蒸着膜は、アルミニウム蒸着膜から構成されていることを特徴とする請求項1に記載の太陽電池用裏面保護シート。上記特許文献1に開示のようなバックシートでは、接着剤として、ウレタン系、アクリル系、エポキシ系、シリコン系の各々の接着剤が用いられている。これらの接着剤、特に多用されているウレタン系接着剤は、接着剤が加水分解しやすいために経時的に黄変が生じる場合があった。また、同様の理由によって接着剤内部においてCO2が発生する場合もあり、その場合には、CO2の発生によって接着剤の接着強度が低下する場合があった。これらの要因による接着剤の変質や接着強度の低下によって、接着剤がフィルムから剥離してしまうというおそれがあった。また、上記のような従来のシートにおいて、耐侯性を付与するために、耐侯性を有する樹脂フィルム、例えばフッ素系樹脂又はオレフィン系樹脂などをガスバリア層の片面又は両面へ接着剤などを用いて貼り合わせている。これらの樹脂フィルムは、いずれも紫外線により樹脂成分の主鎖となるC-C結合が切られ易いため、樹脂フィルムの劣化が避けられず、紫外線による耐侯性樹脂フィルムの劣化と共にそのガスバリア性も劣化する。そして、かかるガスバリア性の劣化に伴って、外部より裏面保護シート内部へ水蒸気が侵入して、基材フィルムと接着している接着層の接着剤が加水分解して劣化するため、基材フィルムと耐侯性樹脂フィルムの剥離等が発生するという問題がある。本発明は、上記従来技術の問題点に鑑みてなされたもので、その目的は、耐候性、ガスバリア性、柔軟性を同時に満足し、経時的に安定して使用することのできる太陽電池用裏面保護シートを提供することにある。上記課題を解決するために、本発明は、下記構成を採用した太陽電池用裏面保護シートを提供する。1少なくとも1層からなる基材フィルムと、前記基材フィルムの表面に形成された高バリア性蒸着膜と、前記高バリア性蒸着膜の前記基材フィルムが設けられた面と異なる面側に形成された少なくとも1層からなるコート層と、を備え、前記コート層は、反応性官能基Yを有する金属アルコキシドと、前記反応性官能基Yと反応する反応性の官能基Xを有するアクリル系モノマーと、反応性の官能基Xを有さないアクリル系モノマーとからなる樹脂成分を有する液状体の塗膜を硬化してなる三元共重合体層であることを特徴とする太陽電池用裏面保護シート。2前記金属アルコキシドは、一般式:YMOR3、YRMOR2、YR2MOR式中、Mは金属、Rはアルキル基、Yは反応性を有する官能基を示すで表される化合物であることを特徴とする上記[1]に記載の太陽電池用裏面保護シート。3前記高バリア性蒸着膜は、無機酸化物蒸着膜から構成されていることを特徴とする、上記[1]に記載の太陽電池用裏面保護シート。4前記高バリア性蒸着膜は、アルミニウム蒸着膜から構成されていることを特徴とする、上記[1]に記載の太陽電池用裏面保護シート。本発明に係る太陽電池用裏面保護シートは、耐候性、ガスバリア性、柔軟性を同時に満足し、経時的に安定して使用することのできる、実用性に優れた太陽電池用裏面保護シートである。本発明に係る太陽電池用裏面保護シートは、少なくとも1層からなる基材フィルムと、前記基材フィルムの表面に形成された高バリア性蒸着膜と、前記高バリア性蒸着膜の前記基材フィルムと異なる側に形成された少なくとも1層からなるコート層と、を備え、前記コート層は、反応性官能基Yを有する金属アルコキシドと、前記反応性官能基Yと反応する反応性の官能基Xを有するアクリル系モノマーと、反応性の官能基Xを有さないアクリル系モノマーとからなる樹脂成分アクリル系樹脂成分Aを有する液状体の塗膜を硬化してなる三元共重合体層であることを特徴とする。上記の反応性官能基Yを有する金属アルコキシドと、前記反応性官能基Yと反応する反応性の官能基Xを有するアクリル系モノマーと、反応性の官能基Xを有さないアクリル系モノマーとからなる樹脂成分を有する液状体とは、前記3種のモノマーのみからなる樹脂成分を所定の濃度好ましくは、最終的に濃度50重量で含む水系エマルション、及び前記3種のモノマーのみからなる樹脂成分を非水系の溶媒に溶解した樹脂溶液を意味する。上記基材フィルムは、1層構成でもよく、2層以上の多層構成でもよい。コート層は、反応性官能基Yを有する金属アルコキシドと、前記反応性官能基Yと反応する反応性の官能基Xを有するアクリル系モノマーと、反応性の官能基Xを有さないアクリル系モノマーとからなる樹脂成分を有する液状体の塗膜を重合、硬化させた三元共重合体層である。前記塗膜は1層に形成してもよいし、多層に形成してもよい。図1は、本発明の太陽電池バックシートの一実施形態を示す断面構造である。図1では、1層構成の基材フィルム1と1層構成のコート層2との間に無機酸化物蒸着膜またはアルミニウム蒸着膜からなる高バリア性蒸着膜3が形成された積層構造の場合が示されている。以下、図面を参照しつつ、各構成要素について説明する。なお、本実施形態では、コート層2および高バリア性蒸着膜3が基材フィルム1の一方の面に形成されるものとして説明するが、基材フィルム1の両面に形成されるものであってもよい。基材フィルムを用意する工程基材フィルム1としては、太陽電池モジュールを形成する際の熱プレスにおいて、加温されるため所定の加熱時間内で適宜調整しながら溶融軟化しない範囲内で成形加工可能な樹脂フィルムを用いることができる。かかる基材フィルムの材質としては、ポリエステル系樹脂、ポリオレフィン系樹脂、ポリスチレン系樹脂、ポリアミド樹脂、ポリカーボネート樹脂、及びポリアクリロニトリル樹脂から選ばれる少なくとも1種を挙げることができる。換言すれば、基材フィルム1の種類としては、例えば、ポリエチレンテレフタレートPET、ポリエチレンナフタレートPENなどのポリエステル系フィルム、ポリエチレン、ポリプロピレン等のポリオレフィン系フィルム、ポリスチレン系フィルム、ポリアミドフィルム、ポリカーボネートフィルム、ポリアクリロニトリルフィルム、ポリイミドフィルム等のエンプラフィルムが用いられる。基材フィルム1の厚さは3~300μmの範囲とする。また、上記基材フィルム1は1層構成である場合の例示であるが、この1層構成の基材フィルム1として用いるフィルムは無機酸化物をその表面に蒸着されたものであってもよい。本発明において、基材フィルムを多層構成とする場合は、その内の少なくとも1層を無機酸化物蒸着膜付きフィルムまたはアルミニウム蒸着膜付きフィルムとし、必要とされるガスバリア性の度合いに応じて蒸着膜付きフィルムの層数を組み込むことができる。また蒸着膜付きフィルムを貼り合わせる場合は、蒸着面を、蒸着膜の付いてないPET面に貼り合わせることが好ましい。蒸着用の無機酸化物としては、酸化珪素や酸化アルミニウム、酸化亜鉛などを用いることができ、その蒸着厚さは1nm~100nmとすることが好ましい。高バリア性蒸着膜を形成する工程本発明において、高バリア性蒸着膜3は、該高バリア性蒸着膜3とその上に形成される三元共重合体層コート層2との2つのバリア性の高い層によって、アルミニウム箔を用いた従来の高バリア性のシート材料に匹敵するバリア性能を有することを特徴としている。高バリア性蒸着膜3は、酸化珪素や酸化アルミニウム、酸化亜鉛などの無機酸化物蒸着膜、またはアルミニウム蒸着膜を基材フィルム1上に蒸着することにより形成される。従って、基材フィルム1に直接形成することができ、基材フィルム1への接着性は非常に高いということができる。蒸着に用いられる装置、装置の操作条件などは、無機酸化物の従来の蒸着と同様であってよい。アルミニウム箔を用いた従来の高バリア性のシート材料に匹敵するバリア性能を有するためには、組み合わせる三元共重合体層の厚みにも依存するが、一般に、その蒸着厚さは5.0nm~30.0nmとすることが好ましい。液状体を用意する工程本発明では、基材フィルム1の片面又は両面図1では片面に形成した高バリア性蒸着膜3の上に、厚さ5~300μmの範囲で、コート層2を形成する。該コート層2は、樹脂コート層であるにも拘わらず、優れたガスバリア性を有するので、上述の高バリア性蒸着膜3との組み合わせにより、接着剤層を介して設けることになるアルミニウム箔を用いた高バリア性の裏面シートと同等の高いバリア性を得ることが可能となる。コート層2は、反応性官能基Yを有する金属アルコキシド、反応性官能基Xを有するアクリル系モノマー、反応性の官能基Xを有さないアクリル系モノマーからなる樹脂成分を有する液状体の塗膜を硬化させた三元共重合体層である。ここでいう液状体とは、反応性官能基Yを有する金属アルコキシドと、前記反応性官能基Yと反応する反応性の官能基Xを有するアクリル系モノマーと、反応性の官能基Xを有さないアクリル系モノマーとの3種のモノマーのみからなる樹脂成分を所定の濃度好ましくは、最終的に濃度50重量で含む水系エマルションであるか、前記3種のモノマーのみからなる樹脂成分を非水系の溶媒に溶解した樹脂溶液である。上記反応性官能基Yを有する金属アルコキシドとは、一般式:YMOR3、YRMOR2、YR2MORで表される化合物である。かかる反応性官能基Yを有する金属アルコキシドとしては、特にシランを含んだα,β-エチレン性不飽和モノマー、例えば、ビニルトリメトキシキシシラン、ビニルトリイソプロポキシシラン、アリルトリメトキシシラン、ジアリルジメチルシラン、3-メタクリロキシプロピルトリメトキシシラン、3-メタクリロキシプロピルメチルジメトキシシラン、3-メタクリロキシプロピルトリエトキシシラン、3-メルカプトプロピルトリエトキシシラン、3-オクタイノイルチオ-1-プロピルトリエトキシシラン、3-アミノプロピルトリエトキシシラン、3-アミノプロピルトリメトキシシラン、N--3-アミノプロピルメチルジメトキシシラン、N--3-アミノプロピルトリメトキシシラン、3-ウレイドプロピルトリエトシキシシラン、3-イソシアネートプロピルトリエトシキシラン、3-イソシアンネートプロピルトリメトシキシシランなどのα,β-エチレン性不飽和モノマーなどから選ばれる1種又は混合物を挙げることができる。なお、上記の反応性官能基Yを有する金属アルコキシドに加えて、テトラアルコキシシラン、トリアルコキシアルミニウム、テトラアルコキシチタンなどを添加してもよい。なお、上記金属アルコキシドの反応性官能基Yにイソシアネート基を有する場合、水との直接反応を抑制し、反応性官能基Xとの反応を有効に進める事を目的に、反応性官能基Yに対してキャッピング剤ブロック剤、又は保護剤とも呼ばれているを用いる。キャッピング剤としては、任意の適切な脂肪族、脂環式、又は芳香族のアルキルモノアルコール又はフェノール性化合物が使用され得る。上記脂肪族、脂環式、又は芳香族のアルキルモノアルコールとしては、例えば、メタノール、エタノール、及びn-ブタノール、2-メチル-2-プロパノール、2-メチル-1-プロパノールのような低級脂肪族アルコール;シクロヘキサノールのような脂環式アルコール;フェニルカルビノール及びメチルフェニルカルビノールのような芳香族-アルキルアルコールを挙げることができる。上記フェノール性化合物としては、フェノール自身及びクレゾール及びニトロフェノールのような置換フェノール該置換基はコーティング操作に影響しないのようなフェノール性化合物が包含される。キャッピング剤としては、その他に、グリコールエーテルも使用され得る。適切なグリコールエーテルとしては、エチレングリコールブチルエーテル、ジエチレングリコールブチルエーテル、エチレングリコールメチルエーテル及びプロピレングリコールメチルエーテルが挙げられる。グリコールエーテルの中でもジエチレングリコールブチルエーテルが好ましい。さらに、他のキャッピング剤としては、メチルエチルケトオキシム、アセトンオキシム及びシクロヘキサノンオキシムのようなオキシム、ε-カプロラクタムのようなラクタム、及びジブチルアミンのようなアミンが挙げられる。適切なキャッピング剤を用いるに当たっては、塗膜の乾燥、反応温度に適したものを選択し用いることができる。反応は、イソシアネート基に修飾したキャッピング剤が、エマルション中において、塗工された後、加熱乾燥で水分とともに揮発共沸されるか、加熱で分解されることで、反応性官能基イソシアネート基から外れ、それとともに重合が始まる。キャッピング剤の脱離反応は80°C以上に加熱することにより生じるが、120°Cを超えて加熱すると、モノマーの重合が急速に進行するので、キャッピング剤の脱離を目的とする加熱は、80°C~120°Cの範囲内の温度にて行うことが好ましい。このキャッピング剤の脱離反応は、通常塗膜の乾燥工程において同時に実現される。また、上記反応性官能基Xとは、エステル基、エポキシ基、ケトン基、アミノ基、水酸基、などの、前記金属アルコキシドの反応性官能基Yと互いに反応して結合する特性を有する官能基である。かかる反応性官能基Xを有するアクリルモノマーとしては、α,β-エチレン性不飽和モノマー、例えばメタアクリル酸ヒドロキシエチル、メタアクリル酸2-ヒドロキシエチル、メタアクリル酸ヒドロキシプロピル、メタアクリル酸ヒドロキシブチル、メタクリルアルコール、4ヒドロキシブチルアクリレートグリシジルエポキシエーテル、メタアクリル酸ヒドロキシエチルとε-カプロラクトンとの付加物などの水酸基を有するα,β-エチレン性不飽和モノマーなどが挙げられる。また、反応性の官能基Xを有さないとは、上記反応性官能基Yを有する金属アルコキシドと反応する官能基を有さないことを意味する。かかる反応性官能基Xを有さないアクリルモノマーしては、α,β-エチレン性不飽和モノマーとして、メタアクリル酸エステル[例えばメタアクリル酸メチル、メタアクリル酸エチル、メタアクリル酸n-プロピル、メタアクリル酸イソプロピル、メタアクリル酸n-ブチル、メタアクリル酸イソブチル、メタアクリル酸t-ブチル、メタアクリル酸2-エチルヘキシル、メタクリル酸ラウリル、アクリル酸フェニル、メタアクリル酸イソボルニル、メタクリル酸シクロヘキシル、メタアクリル酸t-ブチルシクロヘキシル、メタアクリル酸ジシクロペンタジエニル、メタアクリル酸ジヒドロジシクロペンタジエニル等]などが挙げられる。上述の3種のモノマーを樹脂成分として有する液状体の塗膜を重合、硬化させて得られる三元共重合体層は、3種のモノマーを同時に重合させることにより得てもよいし、反応性官能基Xを有するアクリルモノマーと反応性の官能基Xを有さないアクリルモノマー、反応性官能基Xを有するアクリルモノマーと反応性官能基Yを有する金属アルコキシド、反応性官能基Yを有する金属アルコキシドと反応性の官能基Xを有さないアクリルモノマーの各々の組み合わせで予め2種のモノマーを混合又は重合を部分的に進め半重合した後、残るモノマー成分混合し、重合することにより、得てもよい。これらの重合プロセスの内でも、反応性官能基Xを有するアクリルモノマーと反応性の官能基Xを有さないアクリルモノマーの2種のモノマーを混合又は重合を部分的に進め半重合した後、残る反応性官能基Yを有する金属アルコキシドを混合し、重合するプロセスを採用することが、好ましい。また、三元共重合体は、最終的に三元共重合体層として基材フィルム1上の高バリア性蒸着膜3の上で塗工して得られるが、各々のモノマーの混合、塗工、重合のタイミングは、混合→重合半重合→塗工残りのモノマーがある場合は、追加混合した後→重合乾燥、または混合→塗工→重合乾燥の各々の組み合わせで、得ることができる。水系溶媒によるエマルションの調製方法水系溶媒としては、イオン交換水などを用いる。必要に応じてアルコールなどのような有機溶剤を含む水性媒体中に、慣用の分散剤を加えて分散性を向上させることもできる。その後、前記水系溶媒に対して、慣用のホモジナイザー例えば、マイクロテックニチオン社製、商品名NR300を用いて、均一に分散させ、加熱撹拌下、上述組み合わせで3種、または予め2種の組み合わせでモノマーおよび重合開始剤を滴下することにより重合を行うことができる。樹脂成分の濃度としては、30~60重量とすることが好ましい。上記方法により、エマルションを構成する樹脂成分の所望の粒子径からのバラツキが少なくなり、好ましい粒径範囲の樹脂成分粒子を得ることができる。上記重合開始剤としては、アゾ系の油性化合物[例えば、アゾビスイソブチロニトリル、2,2’-アゾビス2-メチルブチロニトリル、2,2’-アゾビス2-2-イミダゾリン-2-イルプロパンおよび2,2’-アゾビス2,4-ジメチルバレロニトリルなど];水性化合物[例えば、アニオン系の4,4’-アゾビス4-シアノ吉草酸、2,2-アゾビスN-2-カルボキシエチル-2-メチルプロピオンアミジンおよびカチオン系の2,2’-アゾビス2-メチルプロピオンアミジン];レドックス系の油性過酸化物例えば、ベンゾイルパーオキサイド、パラクロロベンゾイルパーオキサイド、ラウロイルパーオキサイドおよびt-ブチルパーベンゾエートなど;および水性過酸化物例えば、過硫酸カリおよび過硫酸アンモニウムなどが挙げられる。なお、先の分散剤以外に、当業者に通常使用されているものや乳化剤、例えば、アントックスAntoxMS-60商品名:日本乳化剤社製、エレミノールJS-2商品名:三洋化成工業社製、アデカリアソープNE-20商品名:旭電化社製およびアクアロンHS-10商品名:第一工業製薬社製などを併用してもよい。上記慣用の分散剤と上記3種のモノマーからなる樹脂成分との配合比率は、エマルションを調製する場合の慣用の比率に調整すればよい。例えば、固形分質量比で5/95~20/80の範囲に調整すればよい。5/95未満だと分散粒子が凝集して塊が発生して塗膜の平滑性が損なわれる傾向となり、20/80を超えると、膜厚の制御が難しくなる傾向となる。また、分子量を調節するために、ラウリルメルカプタンのようなメルカプタンおよびα-メチルスチレンダイマーなどのような連鎖移動剤を必要に応じて用いてもよい。混合モノマーの重合反応温度は開始剤により決定され、例えば、アゾ系開始剤を用いた場合では60~90°Cであり、レドックス系開始剤を用いた場合では30~70°Cで行うことが好ましい。開始剤を用いる場合の配合量は、エマルションの総量に対して、一般に0.1~5質量であり、好ましくは0.2~2質量である。先に述べたように、モノマーの重合プロセスとしては、反応性官能基Xを有するアクリルモノマーと反応性の官能基Xを有さないアクリルモノマーの2種のモノマーを混合又は重合を部分的に進め半重合した後、残る反応性官能基Yを有する金属アルコキシドを混合し、重合するプロセスを採用することが、好ましい。予め2種のモノマーを反応させる場合の重合は、1~8時間で行なわれる。上述の、反応性官能基Xを有するアクリルモノマーと反応性の官能基Xを有さないアクリルモノマーの2種のモノマーを部分的に重合半重合して得られた2成分半重合樹脂粒子の平均粒子径としては、0.05~0.30μmの範囲であることが好ましい。粒子径が0.05μm未満であると、作業性の改善の効果が小さく、0.30μmを上回ると、得られる塗膜の外観が悪化する恐れがある。この粒子径の調節は、例えば、上記2種のモノマー混合物の組成や乳化重合条件を調整することにより可能である。また、上記2成分半重合樹脂粒子の質量平均分子量は6000~12000であることが好ましい。6000未満だと膜厚の制御が難しくなる傾向となり、12000を超えると塗膜の平滑性が低下する傾向となる。上述の組成からなるエマルションにおいては、樹脂固形分量が3~20質量であることが好ましい。樹脂固形分量が3質量未満だと、膜厚の制御が難しくなる傾向となり、20質量を超えると、塗膜の平滑性が低下する傾向となる。非水系溶媒を用いた樹脂溶液の調製方法非水系溶媒としては、トルエンや酢酸エチルなどの有機溶剤が用いられる。非水系溶媒としては、その他に、キシレン、N-メチルピロリドン、ブチルアセテート、比較的高沸点の脂肪族及び/もしくは芳香族、ブチルジグリコールアセテート、アセトン等などを適宜用いることもできる。また、重合開始剤としては、熱でラジカルを発生する開始剤アゾ系、過酸化物系が用いられる。前記非水系溶媒に対して、上述の3種、または予め2種の組み合わせのモノマー、および重合開始剤を溶解させて、重合又は部分重合半重合の樹脂溶液を得る。樹脂溶液中の樹脂成分の濃度としては、30~60重量とすることが好ましく、さらに好ましくは50重量である。上記液状体には、樹脂成分と溶媒に、さらに、必要に応じて、紫外線散乱剤又は/及び紫外線吸収剤を混合してもよい。紫外線散乱剤としては、酸化亜鉛、酸化チタンなどの微粉末が挙げられる。紫外線吸収剤としては、紫外線吸収能を有する色素や、高濃度ベンゾトリアゾール基を導入したアクリルポリマーなどを挙げることができる。かかる紫外線散乱剤又は/及び紫外線吸収剤を少量添加することで、コート層の耐侯性をさらに向上することができる。コート層が多層構成である場合は、その少なくとも1層に上記紫外線散乱剤又は/及び紫外線吸収剤を混入することが好ましく、2層以上もしくは全ての層に上記紫外線散乱剤又は/及び紫外線吸収剤を混入してもよい。上記液状体としては、エマルション組成の製品が市販されているので、それらを使用することも可能である。市販品としては、例えば、東亞合成株式会社製のシーラス商品名や日本ペイント株式会社のシェラスターMK商品名などが挙げられる。液状体の塗膜を形成する工程基材フィルム1の片面又は両面図1では片面に形成された高バリア性蒸着膜3の上面に、乾燥後の膜厚が6~350μmとなるように、前記液状体の塗膜を形成する。液状体の塗布方法としては、一般に用いられるディッピング法、ロールコーティング法、スクリーン印刷法、スプレー法などの従来公知の手段を用いることができる。また、厚さを均一にコントロールするために、薄いコーティング層を多重に積層して所定の膜厚としてもよい。多重に積層する場合は、先に塗布した層を乾燥させた後に次の層を塗布し、その層を乾燥させて、さらに次の層を塗布することを繰り返す。三元共重合体層からなるコート層を形成する工程この工程には、塗膜を乾燥させる塗膜乾燥工程と、乾燥後、最終的に三元共重合体から構成される硬化膜三元共重合体層にする乾燥塗膜硬化工程とが、含まれる。塗膜乾燥工程この塗膜乾燥工程では、上記液状体の塗膜から溶媒を気化させて、塗膜の形状を安定化させる。乾燥の温度は80°C~120°Cが好ましい。80°C未満では溶媒の気化が不十分になり、100°Cを超えると、塗膜中の未反応モノマーの重合反応が開始される。乾燥時間は、乾燥温度に依存するが、例えば、好ましくは、100°Cで、10分~15分である。乾燥塗膜硬化工程乾燥により形状が安定化した塗膜を、塗膜中の未反応モノマーを重合させることにより、硬化させる。未反応モノマーの重合温度は、80°C~120°Cが好ましい。80°C未満では、重合が不十分となり、120°Cを超えると、PETの高バリア性蒸着膜3上に膜形成させる上で、PETの収縮が始まり、塗膜も密着性等に悪影響を与えるという不都合が生じる。重合時間は、重合温度に依存するが、例えば、好ましくは、100°Cで、10分~15分である。三元共重合体層の特性及び三元共重合体層をコート層として有するシートの特性上記三元共重合体層からなるコート層2は柔軟性を保ちながらガスバリア性及び耐侯性および表面被覆性表面接着性を有しているので、得られるシートは、接着剤を用いずに製造することができ、太陽電池用裏面保護シートとして、長期信頼性に優れたものとなる。従来、水溶性高分子材料として、ポリビニルアルコールPVAが用いられている。PVAは、その水蒸気透過度が1100g/m224hr測定条件:25°C、90RH、厚さ25μmであり、水蒸気バリア性は悪いが、柔軟性に優れている。従来の太陽電池用裏面保護シートにおいては、ガスバリア層とする無機酸化物蒸着膜のみでは屈曲したときのクラックが防止できないため、PVAのような柔軟性のある高分子膜を積層することにより、対屈曲性を保持しながら、ガスバリア性を確保している。そのため、アルミニウム箔なしではガスバリア性が不十分であった。すなわち、接着剤層が必要であり、積層数も多くなり、シートの総計厚みの制御が難しくなっていた。本発明では、高いガスバリア性を確保するために、前記高バリア性蒸着膜3と組み合わせて使用するコート層2に、金属アルコキシドと共重合できる単量体としてアクリル系を用いている。一般にその重合体のアクリル系樹脂であるポリメチルメタクリレートPMMAは、その水蒸気透過度が41g/m224hr測定条件:25°C、90RH、厚さ25μmであり、PVAよりガスバリア性が優れていることが知られている。なお、上記ポリビニールアルコール及びポリメチルメタクリレートの水蒸気透過度の測定値は、プラスチック材料の各動物性の試験法と評価結果5、安田武夫、p119、vol51No6、プラスチックスを出典としたものである。本発明では、コート層を構成する三元共重合体層のモノマー材料は、反応性官能基Xを有するアクリル系モノマー、反応性の官能基Xを有さないアクリル系モノマー、および前記反応性官能基Xと反応する反応性官能基Yを有する金属アルコキシドの3種のモノマーからなる。そして、この3種のモノマーを樹脂成分として有する液状体を形成し、この液状体を成膜化した三元共重合体層をコート層とする。かかるコート層を構成する三元共重合体層においては、図2に示すように、2種のアクリル系モノマーがラジカル重合反応により鎖状に結合し、形成されたアクリル系高分子の鎖により柔軟性が保たれる。そして、鎖状のアクリル系高分子中には、一方の反応性官能基Xを有するアクリル系モノマー由来の複数の官能基Xが間隔を開けて点在しており、その官能基Xと金属アルコキシド中の官能基Yとが反応して結合する。また、反応性官能基Yを有する金属アルコキシド同士の加水分解によってM-O結合が形成され、三元共重合体は網目構造を獲得する。この網目構造により柔軟性と高い水蒸気ガスバリア性及び耐侯性が実現できる。したがって、本発明のシートは、屈曲してもクラックが生じてガスバリア性が著しく劣化することがない。また、従来品は、耐侯性を有する樹脂フィルムとして、前述のガスバリア層の上にフッ素系樹脂などを接着して用いているが、下記表1に示すように、C-F結合エネルギーは116kcalであり、紫外線エネルギーの96kcalに対して、非常に強いが、主鎖となるC-C結合エネルギーは85kcalと紫外線に対して弱い。そのため紫外線による樹脂の劣化が起こる。さらに、ガスバリア層の金属アルコキシドと高分子の複合体は、図3に示すように、金属アルコキシドの加水分解生成物とは化学結合を伴わない単なる高分子との複合体であるため紫外線により高分子の主鎖となるC-C結合が切れてしまうと図3の×印部分、高分子部分が紫外線により劣化してしまい、著しく水蒸気ガスバリア性が劣化してしまうという問題がある。これに対し、本発明にかかるシートのコート層に用いられている三元共重合体層では、図4に示すように、紫外線によりアクリル系高分子部分のC-C結合85kcalが切れても図4の×印部分、金属アルコキシドによるM-O結合106~145kcalは切れない。また、空気中または高分子中の湿気により金属アルコキシドの加水分解が進み、紫外線によりアクリル系高分子のC-C結合が切れても、M-O結合の増大により自己修復できるため、全体として紫外線による劣化はほとんどない。さらに、上記三元共重合体層は、PETなどの樹脂とも化学結合を伴って接着可能なため、基材フィルム1に直接積層する場合であっても接着性は優れており、また、本発明でのように高バリア性蒸着膜3に積層する場合でも、優れた接着性を発揮する。高バリア性蒸着膜3と三元共重合体層コート層2との間に接着剤層は不要であり、塗膜を硬化することで高バリア性蒸着膜3に強くコートされるので、該コート層2と高バリア性蒸着膜3との間での剥離の心配はない。また、金属アルコシドは、水分により加水分解してM-O結合が網目状に形成され、アクリル系高分子の-CH2-CHR-は、一般にほとんど加水分解しないと言われている。それ故、従来のように耐侯性フィルムとガスバリア性を付与した基材フィルムとを接着剤によって接着した構造のシートの欠点、すなわち、長期間使用時における樹脂フィルムの劣化により外部から水分が浸入して接着剤が加水分解により劣化し、フィルム同士が剥離するような問題は、本発明のシートでは起こらない。以上のことから、本発明にかかるシートは、柔軟性、超耐侯性、水蒸気ガスバリア性に優れ、経時的に安定して使用可能な太陽電池用裏面保護シートとして提供できる。以下の実施例では、アクリル系樹脂成分Aに関して、反応性官能基Yを有する金属アルコキシドと、前記反応性官能基Yと反応する反応性官能基Xを有するアクリル系モノマーと、反応性官能基Xを有さないアクリル系モノマーとの3種のモノマーのうちの、反応性官能基Yを有する金属アルコキシドとして、3-グリシドキシプロピルトリエトキシシランを用いた。また、残りの前記反応性官能基Yと反応する反応性官能基Xを有するアクリル系モノマーと、反応性官能基Xを有さないアクリル系モノマーについては、これらモノマーの混合物である市販の製品日本ペイント株式会社のシェラスターMKの主剤を用いた。前記市販の製品が、前記反応性官能基Xを有するアクリル系モノマーと、反応性官能基Xを有さないアクリル系モノマーの混合物である点については、該製品の乾燥塗膜表面の赤外線全反射吸収スペクトルにより確認することができる。この赤外線全反射吸収スペクトルを図5に示した。図5に見るように、波数wavenumber3650~3200cm-1、1760~1715cm-1、1150~1025cm-1に代表的なピークが現れており、これらは、それぞれ、反応性官能基を有するアクリル系モノマーのカルボン酸COOH基や水酸基OHを含むユニット部のOH基に由来する吸収、反応性官能基を有しないアクリル系モノマーのエステルCOORを含むユニット部のC=Oに由来する吸収、反応性官能基を有しないアクリル系モノマーのエステルCOORやエーテルを含むユニット部のC-O-Cに由来する吸収である。実施例1本発明の実施例1では、アクリル系樹脂成分Aとして、シェラスターMKの主剤15重量部に対して、3-グリシドキシプロピルトリエトキシシラン1重量部を配合してなる水系エマルション:100重量部に配合してなる液状体を用意した。下記表2に示すように、基材フィルムとして厚さ250μmのポリエチレンテレフタレートPETフィルム東洋紡績株式会社製、商品名エステルフィルム5000の上に、高バリア性蒸着膜として約10nm厚みのSiOx蒸着を施した蒸着PET用いた。上記高バリア性蒸着膜の上面に、上記液状体を塗布し、その塗膜を80°C、10分間加熱して水系溶媒を気化させて乾燥させた。得られた乾燥塗膜を100°C10分間加熱して、塗膜を構成する未反応モノマーを重合させて、共重合体層コート層を得た。得られた膜の厚みは、20μmであった。以上により、厚さ250μm基材フィルムの蒸着面に20μm厚のコート層共重合体層が積層されてなる接着剤を全く使用してないシート太陽電池用裏面保護シートを得た。このシートの水蒸気バリア性水蒸気透過量を測定したところ、0.01g/m224hであった。比較例1比較例1として、厚さ25μmのフッ素系PVFフィルムと、厚さ188μmのポリエチレンテレフタレートPETフィルム東洋紡績株式会社製、商品名エステルフィルム5000、および酸化珪素を数十nm蒸着された厚さ12μmのポリエチレンテレフタレートPETフィルム東洋紡績株式会社製、商品名エコシアールVE500とを、厚さ5μmのウレタン系接着剤でそれぞれ接着した多層フィルムを用いた。ウレタン系接着剤は東洋インキ株式会社製、TMOFLEXAD-502を用いた。以上により、接着剤を用いて積層されてなるシート太陽電池用裏面保護シートを得た。このシートの水蒸気バリア性水蒸気透過量を測定したところ、1.02g/m224hであった。上記実施例1および比較例1に対して85°Cの温水に72時間浸漬させる試験を行ったところ、比較例1のシートが剥離したのに対し、実施例1のシートは、共重合体層とSiOx蒸着PETとが剥離しなかった表2参照。以上のことから、本発明によれば、水蒸気ガスバリア性に優れ、かつ長期耐侯性及び耐久性に優れた太陽電池用裏面保護シートを提供することができる。"